실리콘 점착제 조성물 을 두께 50 ㎛ 의 폴리 이미드 필름 에 경화 후 의 두께 가 500 ㎛ 가 되 도록 어 플리 케이 터 를 사용 하 여 도공 한 후 , 120 ℃, 10 분 의 조건 으로 가열 하 여 경화 시켜 점착 시트 를 제작 하 였 다 . 이 점착 시트 로부터 약 25 × 25 mm 의 점착 시트 를 절단 하 고 , 테스 팅 머 신즈 사 제조 폴 리켄 프로브 태 크 테스터 를 사용 하 여 이 태 크 를 측정 하 였 다 . 접촉 압력 이 20 g / cm 2 가 되 는 링 웨이트 를 사용 하 여 프로브 속도 1 cm / 초 , 정지 시간 1 초 , 프로브 직경 5 mm φ 으로 하 였 다 .